(57)【特許請求の範囲】
【請求項１】
正極板と負極板と電解液とを備える鉛蓄電池であって、
前記負極板は、格子状をなす格子部と、前記格子部の縁に連設された縁部と、前記縁部から突出形成された集電のための耳部とを有する負極集電体を備え、
前記縁部及び前記耳部のうち少なくとも一方の表面には
Ｐｂ−Ｓｎ系合金、Ｐｂ−Ｓｂ系合金、Ｐｂ−Ｓｎ−Ｓｂ系合金、およびＳｎから選ばれる合金または金属を含む表面層が形成され、
かつ、前記電解液には、ナトリウムイオン、カリウムイオン、マグネシウムイオン、及びアルミニウムイオン、リン酸及びホウ酸から選ばれる一種以上が含まれることを特徴とする鉛蓄電池。
【請求項２】
前記表面層は、ＰｂとＳｎとを含みＳｎを１０質量％以上の割合で含む層、ＰｂとＳｂとを含みＳｂを１０質量％以上の割合で含む層、ＰｂとＳｎとＳｂとを含み、Ｓｎ及びＳｂを合計で１０質量％以上の割合で含む層、または、Ｓｎからなる層であることを特徴とする請求の範囲第１項に記載の鉛蓄電池。
【請求項３】
前記電解液には、０．４２ｍｏｌ／ｌ以下のマグネシウムイオン、０．２９ｍｏｌ／ｌ以下のアルミニウムイオン、および０．２０ｍｏｌ／ｌ以下のリン酸から選ばれる一種以上が含まれることを特徴とする請求の範囲第１項に記載の鉛蓄電池。
【請求項４】
前記電解液には、０．４２ｍｏｌ／ｌ以下のマグネシウムイオン、０．２９ｍｏｌ／ｌ以下のアルミニウムイオン、および０．２０ｍｏｌ／ｌ以下のリン酸から選ばれる一種以上が含まれることを特徴とする請求の範囲第２項に記載の鉛蓄電池。
【請求項５】
前記表面層は、前記縁部の全域および前記耳部の全域に形成されていることを特徴とする請求の範囲第１項に記載の鉛蓄電池。
【請求項６】
前記表面層は、前記縁部の全域および前記耳部の全域に形成されていることを特徴とする請求の範囲第２項に記載の鉛蓄電池。
【請求項７】
前記表面層は、前記縁部の全域および前記耳部の全域に形成されていることを特徴とする請求の範囲第３項に記載の鉛蓄電池。
【請求項８】
前記表面層は、前記縁部の全域および前記耳部の全域に形成されていることを特徴とする請求の範囲第４項に記載の鉛蓄電池。
【請求項９】
前記表面層の厚みは、５μｍ以上２００μｍ以下であることを特徴とする請求の範囲第１項ないし第８項のうちいずれか１項に記載の鉛蓄電池。
【請求項１０】
正極板、負極板、セパレータ、および電解液を備え、前記負極板は、格子状をなす格子部と、前記格子部の縁に連設された縁部と、前記縁部から突出形成された集電のための耳部とを有する負極集電体を備える鉛蓄電池の製造方法であって、
鉛を含む板状の基材の両面に、Ｐｂ−Ｓｎ系合金、Ｐｂ−Ｓｂ系合金、Ｐｂ−Ｓｎ−Ｓｂ系合金、およびＳｎから選ばれる合金または金属を含むシートを積層した積層体を圧延して圧延シートを作製する工程と、
前記圧延シートを前記縁部および前記耳部のうち少なくとも一方に相当する部分の表面
に配して展開することにより得られる負極集電体を用いて負極板を作製する工程と、
前記負極板と正極板とをセパレータを介して積層または巻回してなる極板群を電槽に収容する工程と、
前記極板群を収容した電槽に、前記ナトリウムイオン、カリウムイオン、マグネシウムイオン、アルミニウムイオン、リン酸及びホウ酸から選ばれる一種以上を含む電解液を注液する工程と、を含むことを特徴とする鉛蓄電池の製造方法。
【請求項１１】
前記圧延シートを作製する工程において、前記基材に積層するシートには、Ｓｎの含有量が１０質量％以上のＰｂ−Ｓｎ系合金、Ｓｂの含有量が１０質量％以上のＰｂ−Ｓｂ系合金、Ｓｎ及びＳｂの含有量の合計が１０質量％以上のＰｂ−Ｓｎ−Ｓｂ系合金、およびＳｎから選ばれる合金又は金属が含まれることを特徴とする請求の範囲第１０項に記載の鉛蓄電池の製造方法。
【請求項１２】
前記電解液には、０．４２ｍｏｌ／ｌ以下のマグネシウムイオン、０．２９ｍｏｌ／ｌ以下のアルミニウムイオン、および０．２０ｍｏｌ／ｌ以下のリン酸から選ばれる一種以上が含まれることを特徴とする請求の範囲第１０項に記載の鉛蓄電池の製造方法。
【請求項１３】
前記電解液には、０．４２ｍｏｌ／ｌ以下のマグネシウムイオン、０．２９ｍｏｌ／ｌ以下のアルミニウムイオン、および０．２０ｍｏｌ／ｌ以下のリン酸から選ばれる一種以上が含まれることを特徴とする請求の範囲第１１項に記載の鉛蓄電池の製造方法。
【請求項１４】
前記負極板を作製する工程において、前記圧延シートを前記縁部の全域および前記耳部の全域に相当する部分の表面に配して展開することにより得られる負極集電体を用いたことを特徴とする請求の範囲第１０項に記載の鉛蓄電池の製造方法。
【請求項１５】
前記負極板を作製する工程において、前記圧延シートを前記縁部の全域および前記耳部の全域に相当する部分の表面に配して展開することにより得られる負極集電体を用いたことを特徴とする請求の範囲第１１項に記載の鉛蓄電池の製造方法。
【請求項１６】
前記負極板を作製する工程において、前記圧延シートを前記縁部の全域および前記耳部の全域に相当する部分の表面に配して展開することにより得られる負極集電体を用いたことを特徴とする請求の範囲第１２項に記載の鉛蓄電池の製造方法。
【請求項１７】
前記負極板を作製する工程において、前記圧延シートを前記縁部の全域および前記耳部の全域に相当する部分の表面に配して展開することにより得られる負極集電体を用いることを特徴とする請求の範囲第１３項に記載の鉛蓄電池の製造方法。
【請求項１８】
前記負極板を作製する工程において、厚みが５μｍ以上２００μｍ以下の前記圧延シート由来の層が表面に形成された負極集電体を用いることを特徴とする請求の範囲第１０項ないし第１７項のうちいずれか１項に記載の鉛蓄電池の製造方法。
【発明の詳細な説明】
【技術分野】
【０００１】
本発明は、鉛蓄電池及びその製造方法に関する。
【背景技術】
【０００２】
鉛蓄電池は、比較的低価格で安定した性能を有することから、近年では、自動車用の電池やバックアップ用の電池などとして需要が高い。
一般的な鉛蓄電池は、正極板と負極板とを、セパレータを介して積層または巻回して電槽に収納し、この電槽に希硫酸水溶液を主成分とする電解液を注液することにより製造される。【０００３】
鉛蓄電池の正極板および負極板としては、鉛製または鉛合金製の格子状の集電体に活物質を保持したものが用いられる。一般的な鉛蓄電池に用いる集電体は、格子状をなす格子部と、その格子部の縁に連設された縁部と、縁部から突出形成された集電のための耳部とを有している。【０００４】
このような鉛蓄電池を寿命に至らせる原因の一つとしては、以下のことが知られている。鉛蓄電池において、充放電が繰り返されると、正極板から脱落した微細な正極活物質（遊離活物質）が充電時に発生したガスによって電解液中を浮遊し、負極集電体の耳部や縁部に付着し、付着が進行して、スポンジ状の鉛［モス（ｍｏｓｓ）と呼ばれる］が堆積する。このモスが堆積しつづけると、正極板にまで達し短絡を引き起こすおそれがあり、これによって、鉛蓄電池は寿命に至ってしまうという問題がある。
この問題を解決するものとして、特許文献１においては、耳部と縁部とに所定の組成の表面層が形成された負極集電体が提案されている。
【特許文献１】日本国特開２００６−１５６３７１号公報
【発明の開示】
【０００５】
（発明が解決しようとする課題）
上記特許文献１に記載の発明においては、表面に所定の組成の層（表面層という）が形成された負極集電体を用いるので、耳部と縁部にモスが堆積するのを防止することができる。その結果、特許文献１に記載の発明によれば、表面層を備えない負極集電体を用いた電池よりも、サイクル寿命を向上させることができる。
【０００６】
ところで、サイクル用途で使用する鉛蓄電池では、電解液の比重が極板の下部ほど高くなる成層化現象がおきて、硫酸鉛が蓄積されることがある。サイクル寿命を向上させるために上述したような表面層を有する負極集電体を用いただけでは、電解液の成層化現象は抑制できないので、極板の下部に硫酸鉛が蓄積しやすくなって、極板下部が有効に利用されない場合がある。このような場合には、鉛蓄電池のサイクル寿命を十分に向上させることができない。
【０００７】
このような電解液の成層化現象を抑制する方法としては、電解液にシリカ微粒子と硫酸アルミニウムを添加することが知られている（例えば特許文献２を参照）。しかし、シリカ微粒子と硫酸アルミニウムを添加した電解液を用いただけでは、正極から脱落する遊離活物質が増えるため、負極集電体へのモスの堆積を防止できず、鉛蓄電池が早期に寿命に至ってしまう。
本発明は上記のような事情に基づいて完成されたものであって、サイクル寿命を十分に向上させた鉛蓄電池を提供することを目的とする。
【特許文献２】日本国特開２００６−１８５７４３号公報
【０００８】
（課題を解決するための手段）
本発明者は、上記課題を解決するために鋭意検討を行った結果、表面に所定の組成の層が形成された負極集電体を用い、かつ、ナトリウムイオン、カリウムイオン、マグネシウムイオン、アルミニウムイオン、リン酸、およびホウ酸から選ばれる一種以上を含む電解液を用いることにより、極板下部に硫酸鉛が蓄積するのを抑制し、顕著なサイクル寿命向上効果が得られるということを見出した。
【０００９】
すなわち、本発明は、正極板と負極板と電解液とを備える鉛蓄電池であって、前記負極板は、格子状をなす格子部と、前記格子部の縁に連設された縁部と、前記縁部から突出形成された集電のための耳部とを有する負極集電体を備え、前記縁部及び前記耳部のうち少なくとも一方の表面には、Ｐｂ−Ｓｎ系合金、Ｐｂ−Ｓｂ系合金、Ｐｂ−Ｓｎ−Ｓｂ系合金、およびＳｎから選ばれる合金または金属を含む表面層が形成され、かつ、前記電解液には、ナトリウムイオン、カリウムイオン、マグネシウムイオン、及びアルミニウムイオン、リン酸及びホウ酸から選ばれる一種以上が含まれることを特徴とする鉛蓄電池である。
【００１０】
また、本発明は、正極板、負極板、セパレータ、および電解液を備え、前記負極板は、格子状をなす格子部と、前記格子部の縁に連設された縁部と、前記縁部から突出形成された集電のための耳部とを有する負極集電体を備える鉛蓄電池の製造方法であって、鉛を含む板状の基材の両面に、Ｐｂ−Ｓｎ系合金、Ｐｂ−Ｓｂ系合金、Ｐｂ−Ｓｎ−Ｓｂ系合金、およびＳｎから選ばれる合金または金属を含むシートを積層した積層体を圧延して圧延シートを作製する工程と、前記圧延シートを前記縁部および前記耳部のうち少なくとも一方に相当する部分の表面に配して展開することにより得られる負極集電体を用いて負極板を作製する工程と、前記負極板と正極板とをセパレータを介して積層または巻回してなる極板群を電槽に収容する工程と、前記極板群を収容した電槽に、前記ナトリウムイオン、カリウムイオン、マグネシウムイオン、アルミニウムイオン、リン酸及びホウ酸から選ばれる一種以上を含む電解液を注液する工程と、を含むことを特徴とする鉛蓄電池の製造方法である。
【００１１】
本発明によれば、耳部及び縁部の少なくとも一方に、所定の組成の表面層が形成された負極集電体と、上記の金属イオン、リン酸およびホウ酸のうちの一種を含む電解液とを備えるから、極板下部に硫酸鉛が蓄積するのを抑制し、サイクル寿命を十分に向上した鉛蓄電池を提供することができる。
【００１２】
本発明の鉛蓄電池においては、以下の構成が好ましい。
表面層としては、ＰｂとＳｎとを含みＳｎを１０質量％以上の割合で含む層、ＰｂとＳｂとを含みＳｂを１０質量％以上の割合で含む層、ＰｂとＳｎとＳｂとを含み、Ｓｎ及びＳｂを合計で１０質量％以上の割合で含む層、または、Ｓｎからなる層が好ましい。
表面層は、縁部の全域および耳部の全域に形成されているのが好ましい。
表面層の厚みは、５μｍ以上２００μｍ以下であるのが好ましい。
また、電解液には、０．４２ｍｏｌ／ｌ以下のマグネシウムイオン、０．２９ｍｏｌ／ｌ以下のアルミニウムイオン、および０．２０ｍｏｌ／ｌ以下のリン酸から選ばれる一種以上が含まれているのが好ましい。
【００１３】
また本発明の鉛蓄電池の製造方法においては、以下の構成が好ましい。
圧延シートを作製する工程において用いる基材の両面に積層するシートとしては、Ｓｎの含有量が１０質量％以上のＰｂ−Ｓｎ系合金、Ｓｂの含有量が１０質量％以上のＰｂ−Ｓｂ系合金、Ｓｎ及びＳｂの含有量の合計が１０質量％以上のＰｂ−Ｓｎ−Ｓｂ系合金、およびＳｎから選ばれる合金又は金属が含まれるものが好ましい。
電槽に注液する電解液としては、０．４２ｍｏｌ／ｌ以下のマグネシウムイオン、０．２９ｍｏｌ／ｌ以下のアルミニウムイオン、および０．２０ｍｏｌ／ｌ以下のリン酸から選ばれる一種以上が含まれるものが好ましい。
負極板を作製する工程において用いる負極集電体としては、圧延シートを縁部の全域および耳部の全域に相当する部分の表面に配して展開することにより得られるものが好ましい。また、負極集電体としては、厚みが５μｍ以上２００μｍ以下の圧延シート由来の層が表面に形成されたものが好ましい。
【００１４】
本発明によれば、サイクル寿命を十分に向上させた鉛蓄電池を提供することができる。
【図面の簡単な説明】
【００１５】
【図１】本発明の鉛蓄電池に用いる負極集電体の一例を示す模式図
【符号の説明】
【００１６】
１...負極集電体
２...縁部
３...格子部
４...耳部
【発明を実施するための最良の形態】
【００１７】
本発明の鉛蓄電池は、正極板と負極板として、重力鋳造法、エキスパンド法あるいは打ち抜き法により製造された鉛または鉛合金（例えばＰｂ−０．０５％Ｃａ−０．５％Ｓｎの組成の合金）製の集電体を備える。
本明細書において、例えば、Ｐｂ−０．０５％Ｃａ−０．５％Ｓｎという記載は、ＰｂとＣａとＳｎとを含みＣａを０．０５質量％の割合で含むとともに、Ｓｎを０．５質量％の割合で含む鉛合金を意味する。【００１８】
正極集電体および負極集電体１は、図１に示すように、全体として格子形状をなしており、格子状をなす格子部３と、その上下の縁に連設された帯状をなす部分とを備える。帯状をなす部分のうち、格子部３の上縁側の帯状の部分（縁部２）には、集電のための耳部４が突出形成されている。【００１９】
負極集電体１の縁部２及び耳部４のうち少なくとも一方の表面には、Ｐｂ−Ｓｎ系合金、Ｐｂ−Ｓｂ系合金、Ｐｂ−Ｓｎ−Ｓｂ系合金、およびＳｎから選ばれる合金または金属を含む層（本発明の表面層に相当）が形成されている。
本発明において、表面層としては、ＰｂとＳｎとを含みＳｎを１０質量％以上の割合で含む層、ＰｂとＳｂとを含みＳｂを１０質量％以上の割合で含む層、ＰｂとＳｎとＳｂとを含み、Ｓｎ及びＳｂを合計で１０質量％以上の割合で含む層、または、Ｓｎからなる層が好ましい。これらの好ましい表面層を作製する方法は後述する。
表面層には、上記以外の元素が含まれていてもよい。【００２０】
表面層の厚みは、通常５μｍ〜２００μｍである。厚みが５μｍ未満では、サイクル寿命性能の低下を防ぐ効果が小さくなり、厚みが２００μｍを超えると負極集電体１が厚くなってしまうため、鉛蓄電池が大きく又は重くなってしまうからである。【００２１】
本発明において、表面層は、縁部２および耳部４の少なくとも一方に形成されていればよく、縁部２の表面の一部または全域に形成されていても、耳部４の表面の一部または全域に形成されていてもよい。モスの堆積を防ぐ効果を考慮すると、表面層は、縁部２および耳部４の双方に形成されているのが好ましく、縁部２の全域および耳部４の全域にわたって形成されているのがさらに好ましい。【００２２】
このような表面層を縁部２や耳部４に形成する方法としては、例えば圧延法や溶融メッキ法などがあげられる。圧延法とは、表面層が形成される材料（たとえば、金属板や合金板など）と、表面層を形成する材料（金属箔又は合金箔）とを重ね合わせて、これらを圧延する方法である。一方、溶融メッキ法とは、表面層を形成する材料が溶融した溶融槽に、表面層が形成される部分（具体的には、負極集電体１の縁部２や耳部４）を浸漬させてメッキする方法である。これらの方法のうち、本発明においては、圧延法が好ましい。【００２３】
圧延法により表面層を形成する方法について具体的に説明する。板状の鉛合金（基材）の両面に、表面層を形成するための錫シート、又は種々の合金シート（Ｐｂ−Ｓｎ系合金、Ｐｂ−Ｓｂ系合金、またはＰｂ−Ｓｎ−Ｓｂ系合金を含むシート）を重ね合わせて、圧延ローラで圧延して圧延シートを作製する（圧延シートを作製する工程）。次に、負極集電体１の希望する位置に表面層が形成されるように圧延シートの位置を調整しながら、圧延シートをエキスパンド機により展開する（エキスパンド法）と、所定の位置に表面層が形成された負極集電体１が得られる。なお、この圧延法においては、基材となる合金の厚み、表面層となるシートの厚み、又は圧延後のシートの厚みを調整することによって、表面層の厚みを容易に調節可能である。
なお、好ましい組成の表面層を負極集電体に形成するには、圧延シートを作製する工程において、基材の両面に積層するシートとして、Ｓｎの含有量が１０質量％以上のＰｂ−Ｓｎ系合金、Ｓｂの含有量が１０質量％以上のＰｂ−Ｓｂ系合金、Ｓｎ及びＳｂの含有量の合計が１０質量％以上のＰｂ−Ｓｎ−Ｓｂ系合金、およびＳｎから選ばれる合金又は金属が含まれるものを用いる。【００２４】
溶融メッキ法により表面層を形成する方法について具体的に説明する。まず、表面層を形成する金属又は合金が溶融した溶融槽（具体的には、Ｓｎ、又はＰｂ−５０％Ｓｎの合金などの溶融槽）を用意する。この溶融槽に縁部２及び耳部４を浸漬することにより表面層が形成される。この溶融メッキ法によると、負極集電体１を溶融槽に浸漬する位置を変更することによって、表面層が形成される位置を変更することができる。なお、表面層が不要な部分に形成された場合には、金属表面を研磨することにより、不要部分を除去することができる。【００２５】
次に、本発明の鉛蓄電池の製造方法を簡単に説明する。
正極板を、正極集電体に、酸化鉛を主成分とする鉛粉と所定量の希硫酸を混合して得られる正極ペーストを充填することにより作製する。
そして負極板を、上述の方法により表面層を形成した負極集電体１に、酸化鉛を主成分とする鉛粉にリグニン、バリウム化合物、カーボンおよび所定量の希硫酸を添加し混合してなる負極板用ペーストを充填することにより作製する（負極板を作製する工程）。【００２６】
このようにして作製した正極板と負極板とを、ポリエチレン樹脂製のセパレータを介して積層または巻回することにより、未化成極板群を作製して、電槽に挿入し、蓋を溶着する。この電槽に希硫酸溶液を主成分とする電解液を注入した後、電槽化成を行うことで本発明の鉛蓄電池が得られる。【００２７】
さて、本発明で用いる電解液は、ナトリウムイオン、カリウムイオン、マグネシウムイオン、アルミニウムイオン、リン酸、およびホウ酸から選ばれる一種以上が含まれていることを特徴としている。
本発明で用いる電解液は、希硫酸に溶解した際に、ナトリウムイオン（Ｎａ＋）、カリウムイオン（Ｋ＋）、マグネシウムイオン（Ｍｇ２＋）またはアルミニウムイオン（Ａｌ３＋）を生じるような物質、リン酸、およびホウ酸から選ばれる一種以上を、主成分である希硫酸に添加することにより調製することができる。希硫酸に溶解した際に、Ｎａ＋、Ｋ＋、Ｍｇ２＋、またはＡｌ３＋を生じるような物質としては、具体的には、硫酸ナトリウム、水酸化ナトリウム、硫酸マグネシウム、水酸化マグネシウム、金属マグネシウム、硫酸アルミニウム、水酸化アルミニウム、金属アルミニウム、硫酸カリウム、水酸化カリウムなどが挙げられる。【００２８】
本発明において、これらの金属イオン、リン酸およびホウ酸の好適な含有量［電解液中のモル濃度（ｍｏｌ／ｌ）］は以下の通りである。ナトリウムイオンの含有量は０．７０ｍｏｌ／ｌ以下、カリウムイオンのの含有量は０．７０ｍｏｌ／ｌ以下、マグネシウムイオンの含有量は０．４２ｍｏｌ／ｌ以下、アルミニウムイオンの含有量は０．２９ｍｏｌ／ｌ以下、リン酸の含有量は０．２０ｍｏｌ／ｌ以下、ホウ酸の含有量は０．２４ｍｏｌ／ｌ以下であるのが好ましい。上記の量を超える量の金属イオンあるいは化合物を含む場合、放電容量が低下することがあるからである。【００２９】
本発明においては、、少量を含むことにより寿命性能向上効果を発揮できるという観点から、電解液には、０．４２ｍｏｌ／ｌ以下のマグネシウムイオン、０．２９ｍｏｌ／ｌ以下のアルミニウムイオン、および０．２０ｍｏｌ／ｌ以下のリン酸から選ばれる一種以上が含まれているのが好ましい。
［実施例］【００３０】
以下実施例により、本発明をさらに説明する。
＜実施例群１＞
種々の添加剤を、種々の量で添加した電解液を使用し、かつＰｂとＳｎとを含みＳｎを２５質量％で含む表面層を形成したＪＩＳＤ５３０１に規定される５５Ｄ２３サイズの鉛蓄電池を以下の方法により作製して、寿命性能試験を行った。
（１）負極集電体の作製
負極集電体の基材として、厚みが１０ｍｍの板状の、Ｐｂ−０．０５％Ｃａ−０．５％Ｓｎ合金を用い、表面層を形成するための金属シートとして、厚みが０．５ｍｍであって、ＰｂとＳｎとを含み、Ｓｎを２５質量％の割合で含む合金シートを用いた。負極集電体の基材の両面に、合金シートを重ね合わせて、圧延ローラで圧延することにより、厚さが１．０ｍｍの圧延シートを作製した。圧延シートに形成された表面層の厚みは約５０μｍであった。【００３１】
次に、負極集電体のうちの希望する位置に表面層が備えられるように圧延シートの位置を調整しながら、圧延シートをレシプロ式エキスパンド機により展開し、耳部と縁部とに表面層が形成された負極集電体を作製した。
なお、比較例の鉛蓄電池に用いるために、表面層が形成されていない負極集電体も作製した。【００３２】
（２）負極板の作製
（１）で作製した負極集電体に、酸化鉛を主成分とする鉛粉にリグニン、バリウム化合物、カーボンおよび所定量の希硫酸を添加し混合してなる負極板用ペーストを充填し、これを３５℃で３日間熟成することによって５５Ｄ２３用未化成負極板を作製した。【００３３】
（３）正極板の作製
正極集電体として、Ｐｂ−０．０５％Ｃａ−１．０％Ｓｎの合金からなる圧延シートをエキスパンド機によって展開したものを用いた。この正極集電体に、酸化鉛を主成分とする鉛粉と所定量の希硫酸を混合してなる正極板用ペーストを充填し、これを３５℃で３日間熟成することによって、５５Ｄ２３用未化成正極板を作製した。【００３４】
（４）セパレータの作製
押し出し成型法により作製されたポリエチレン樹脂製セパレータを、２つ折りにし、側部の二辺をメカニカルシールによって封じることにより、一辺だけが開口部となった袋状セパレータを作製した。【００３５】
（５）電解液の調製
温度２０℃で比重が１．２０の希硫酸溶液に、硫酸ナトリウム、硫酸マグネシウム、硫酸アルミニウム、リン酸、ホウ酸を添加することにより、ナトリウムイオン、マグネシウムイオン、アルミニウムイオン、リン酸、またはホウ酸を含有する電解液を調製した。
具体的には、硫酸ナトリウムを電解液中のＮａ＋の含有量が表１に記載の量となるように添加し、硫酸マグネシウムを電解液中のＭｇ２＋の含有量が表１に記載の量となるように添加し、硫酸アルミニウムを電解液中のＡｌ３＋の含有量が表１に記載の量となるように用いた。リン酸およびホウ酸については、それぞれ、表１に記載の含有量となるように電解液に添加した。
さらに、比較例の鉛蓄電池に用いるために、硫酸ナトリウム、硫酸マグネシウム、硫酸アルミニウム、リン酸、ホウ酸（これらを総称して「添加剤」という）のいずれも添加しない電解液も調製した。【００３６】
（６）鉛蓄電池の作製
（２）で作製した負極板を（４）で作製した袋状のセパレータに収納した。（３）で作製した正極板７枚と、セパレータに収納された負極板８枚とを交互に積層することにより、未化成極板群を作製し、この未化成極板群を５５Ｄ２３用電槽に挿入して、蓋を溶着した。この未化成極板群を挿入した電槽に、（５）で調製した電解液を注入した。その後、２５℃の水槽中で電槽化成（電気量：正極活物質の理論容量の２８０％、化成時間：１８時間）を行い、ＪＩＳ Ｄ ５３０１に規定される５５Ｄ２３サイズの鉛蓄電池（公称電圧：１２Ｖ、定格容量：４８Ａｈ）を作製した。【００３７】
（７）寿命試験評価試験
（６）で作製した鉛蓄電池を３個ずつ用いて、ＪＩＳ Ｄ ５３０１に規定される軽負荷寿命試験を行った。そして、４８０サイクル毎に実施する判定放電の放電末電圧が７．２Ｖを下回ったときを電池の寿命と判断し、サイクル数と放電末電圧の関係から、放電未電圧が７．２Ｖになるときのサイクル数を寿命サイクル数とした。また、３個の電池の寿命サイクル数の平均値をその種類の鉛蓄電池の寿命サイクル数とした。【００３８】
各種鉛蓄電池の寿命サイクル数を、比較例１の鉛蓄電池の寿命サイクル数を１００とした場合の比として示した数値を寿命性能比とし、表１に示した。なお、比較例１の鉛蓄電池とは、添加剤を添加しない電解液を用い、かつ、表面層が形成されていない負極集電体を用いたものである。【００３９】
寿命性能比の数値が大きいほど、寿命性能が向上したといえる。本評価試験においては、寿命性能比が２１３［比較例３１の鉛蓄電池（比較例のうち最も寿命性能比が優れる鉛蓄電池）の寿命性能比）以上であれば、寿命性能が十分に向上したと判断した。【００４０】
なお、表１には、電解液に含まれる金属イオンまたは化合物（ナトリウムイオン、マグネシウムイオン、アルミニウムイオン、リン酸、およびホウ酸）の種類（表中、「イオンまたは化合物の種類」と記載）とその含有量ごとに寿命性能比を示し、同じ組成（含まれる金属イオンまたは化合物が同一で、かつ、含有量も同じ）の電解液を用いたものについては、表面層を備えない負極集電体を用いたものと表面層を形成した負極集電体を用いたものとを並列して記載した。表１において、例えば比較例２の鉛蓄電池は、ナトリウムイオン０．０７ｍｏｌ／ｌ含有する電解液を用い、かつ表面層が形成されていない負極集電体を用いたものであり、実施例１の鉛蓄電池は、ナトリウムイオンを０．０７ｍｏｌ／ｌ含有する電解液を用い、かつ表面層が形成されている負極集電体を用いたものであることを意味する。【００４１】
【表１】
0005477288.tif 000002
【００４２】
表１に示す結果から、以下のことがわかった。
添加剤を添加しない電解液（ナトリウムイオン、マグネシウムイオン、アルミニウムイオン、リン酸、およびホウ酸を含まない電解液）を用いた比較例１の鉛蓄電池と比較例２２の鉛蓄電池とを比較すると、比較例２２の鉛蓄電池のほうが、比較例１の鉛蓄電池よりも寿命性能比が大きかった。このことから、表面層が形成された負極集電体を用いることにより、表面層を備えない負極集電体を用いた鉛蓄電池よりも寿命性能を向上させることができるということが確認された。【００４３】
そして、実施例１〜２０の鉛蓄電池では、比較例２２の鉛蓄電池よりも、寿命性能比が大きいという結果が得られた。実施例１〜２０の鉛蓄電池と比較例２２の鉛蓄電池とでは、同じ負極集電体を用いているが、実施例１〜２０の鉛蓄電池ではナトリウムイオン、マグネシウムイオン、アルミニウムイオン、リン酸、またはホウ酸を含む電解液を用いることにより、さらに、寿命性能を向上させることができるということがわかった。【００４４】
一方、表面層の形成されていない負極集電体を用いた鉛蓄電池（比較例２〜２１）では、実施例１〜２０の鉛蓄電池の電解液と同じ電解液を用いたものの、寿命性能が低下した。これは、ナトリウムイオン、マグネシウムイオン、アルミニウムイオン、リン酸、またはホウ酸を含む電解液を用いただけでは、モスが負極集電体に堆積するのを防止できないため、寿命性能が低下したのではないかと考えられる。
以上より、表面層が形成された負極集電体を用い、かつ、ナトリウムイオン、マグネシウムイオン、アルミニウムイオン、リン酸、またはホウ酸を含む電解液を用いた本発明の鉛蓄電池（実施例１〜２０）では、寿命性能を十分に向上させることができるといえる。
また、本発明の鉛蓄電池（実施例１〜２０）と比較例２２の鉛蓄電池のうち、それぞれ１個ずつを用いて、電解液の比重が上部と下部とで差があるか否か確認したところ、比較例２２の鉛蓄電池では差が認められたのに対し、実施例１〜２０の鉛蓄電池では差が認められなかった。以上より実施例１〜２０の本発明の鉛蓄電池では成層化も防止できることがわかった。【００４５】
なお、実施例１〜２０の鉛蓄電池のうち、特にマグネシウムイオン、アルミニウムイオン、およびリン酸を含む電解液を用いたもの（実施例５〜１６）では、含有量が少なくても（マグネシウムイオンでは０．０４ｍｏｌ／ｌ、アルミニウムイオンでは０．０３ｍｏｌ／ｌ、リン酸では０．０５ｍｏｌ／ｌ）、寿命性能比が２７０を超えるという良好な結果が得られた。このことから、本発明ではマグネシウムイオン、アルミニウムイオンまたはリン酸を含む電解液を用いるのが好ましいと考えられる。【００４６】
＜実施例群２＞
次に、表面層の組成について検討するために、種々の組成の表面層が形成された負極集電体を用いた鉛蓄電池を作製して寿命性能試験を行った。
表面層を形成するための金属シートとして、ＰｂとＳｎとを含みＳｎを５質量％の割合で含む合金シート、ＰｂとＳｎとを含みＳｎを１０質量％の割合で含む合金シート、ＰｂとＳｎとを含みＳｎを２５質量％の割合で含む合金シート、ＰｂとＳｎとを含みＳｎを５０質量％の割合で含む合金シート、Ｓｎからなるシート、ＰｂとＳｂとを含みＳｂを５質量％の割合で含む合金シート、ＰｂとＳｂとを含みＳｂを１０質量％の割合で含む合金シート、ＰｂとＳｂとを含みＳｂを２０質量％の割合で含む合金シート、ＰｂとＳｂとを含みＳｂを３０質量％の割合で含む合金シート、ＰｂとＳｂとを含みＳｂを５０質量％の割合で含む合金シート、ＰｂとＳｎとＳｂを含みＳｎを２．５質量％の割合で含むとともにＳｂを２．５質量％の割合で含む合金シート、ＰｂとＳｎとＳｂを含みＳｎを５質量％の割合で含むとともにＳｂを５質量％の割合で含む合金シート、または、ＰｂとＳｎとＳｂを含みＳｎを１０質量％の割合で含むとともにＳｂを１０質量％の割合で含む合金シートを用いて実施例群１の（１）と同様にして負極集電体を作製した。【００４７】
電解液としては、添加剤を添加しないもの、ナトリウムイオンの含有量が０．７０ｍｏｌ／ｌのもの、マグネシウムイオンの含有量が０．４２ｍｏｌ／ｌのもの、アルミニウムイオンの含有量が０．２９ｍｏｌ／ｌのもの、リン酸の含有量が０．２０ｍｏｌ／ｌのもの、ホウ酸の含有量が０．２４ｍｏｌ／ｌのものを調製した。【００４８】
これらの負極集電体と電解液とを用いて、実施例群１に記載した方法により、実施例４、８、１２、１６、２０、２１〜８０の鉛蓄電池および比較例２３〜３４の鉛蓄電池を作製して、実施例群１と同様の方法により寿命性能試験を行った。
なお、本実施例群で作製したＰｂとＳｎとを含みＳｎを２５質量％の割合で含む表面層が形成された負極集電体を用いた実施例４、８、１２、１６、２０の鉛蓄電池は、実施例群１で作製した実施例４、８、１２、１６、２０の鉛蓄電池と同じである。【００４９】
表２および表３には電解液に含まれる金属イオン等の種類と表面層の組成、寿命性能比を記載した。表２および表３中、例えば「Ｐｂ−５％Ｓｎ」とは、ＰｂとＳｎとを含みＳｎを５質量％の割合で含む層であることを意味する。また、表２及び表３には、実施例群１で作製した比較例１、５、９、１３、１７、２１の鉛蓄電池（表面層を備えない負極集電体を用いたもの）の寿命性能比を該当部分に記載した。【００５０】
【表２】
0005477288.tif 000003
【００５１】
【表３】
0005477288.tif 000004
【００５２】
表２および表３から明らかなように、ナトリウムイオン、マグネシウムイオン、アルミニウムイオン、リン酸、またはホウ酸を含む電解液を用いたものであって、ＰｂとＳｎとを含む表面層、Ｓｎからなる層、ＰｂとＳｂとを含む表面層、またはＰｂとＳｎとＳｂとを含む表面層が形成された負極集電体を用いた、実施例４、８、１２、１６、２０、２１〜８０の本発明の鉛蓄電池では、寿命性能が向上した。【００５３】
特に、ＰｂとＳｎとを含みＳｎを１０質量％以上の割合で含む表面層（実施例４、８、１２、１６、２０、２２、２３、３４、３５、４６、４７、５８、５９、７０、７１）、Ｓｎからなる表面層（実施例２４、３６、４８、６０、７２）、ＰｂとＳｂとを含みＳｂを１０質量％以上の割合で含む表面層（実施例２６〜２９、３８〜４１、５０〜５３、６２〜６５、７４〜７７）または、ＰｂとＳｎとＳｂを含みＳｎを５質量％の割合で含むとともにＳｂを５質量％の割合で含む表面層（実施例３１、３２、４３、４４、５５、５６、６７、６８、７９、８０）が形成された負極集電体を用いたものでは、電解液に添加される添加剤の種類によらず、高い寿命性能向上効果が得られるので好ましい。【００５４】
同じ組成の表面層が形成された負極集電体を用いるもの同士を比較すると、ナトリウムイオン、マグネシウムイオン、アルミニウムイオン、リン酸、またはホウ酸を含む電解液を用いたもののほうが添加剤を添加しない電解液を用いたものよりも寿命性能向上効果が顕著であった（例えば比較例２４と実施例２２、３４、４６、５８、７０を参照）。【００５５】
＜実施例群３＞
次に、ナトリウムイオンとリン酸とを含む電解液を用いたものについて検討を行った。  硫酸ナトリウムを電解液中のＮａ＋の含有量が０．７０ｍｏｌ／ｌとなるように添加するとともに、表４に記載の量のリン酸を添加して調製した電解液を用いたこと以外は実施例群１と同様にして、実施例８１〜８４の鉛蓄電池を作製した。比較のために、実施例８１〜８４の鉛蓄電池の電解液と同じ組成の電解液と、表面層を備えない負極板とを用いて、比較例３５〜３８の鉛蓄電池を作製した。【００５６】
この実施例８１〜８４の鉛蓄電池と比較例３５〜３８の鉛蓄電池について、実施例群１と同様の方法により寿命性能試験を行い結果を表４に示した。
表４には実施例群１で作製した比較例５の鉛蓄電池と実施例４の鉛蓄電池の寿命性能試験の結果を該当箇所に記載した。【００５７】
【表４】
0005477288.tif 000005
【００５８】
表４から明らかなように、ナトリウムイオンとリン酸とを含む電解液を用いたものであっても、本発明の効果を発揮することがわかった。【００５９】
＜他の実施形態＞
本発明は上記記述及び図面によって説明した実施形態に限定されるものではなく、例えば次のような実施形態も本発明の技術的範囲に含まれる。
（１）上記実施例においては、ナトリウムイオンとリン酸とを含む電解液を示したが、カリウムイオンとリン酸とを含む電解液や、マグネシウムイオンととホウ酸とを含む電解液などを用いてもよい。【００６０】
（２）上記実施例においては圧延法により表面層を形成したが、溶融メッキ法により表面層を形成してもよい。【００６１】
（３）上記実施例においては耳部の全領域と縁部の全領域に表面層を形成したが、耳部のみに表面層を形成したものや縁部のみに表面層を形成したものであってもよいし、耳部および縁部の一部の領域に表面層を形成したものであってもよい。
【図１】
0005477288.tif 000006